FR 3061903 A1 20180720 FR 1750435 A 20170119 1 PROCEDE DE PREPARATION DE NANOPARTICULES NON AGGLOMEREES D'UN OXYDE LAMELLAIRE LITHIE DESCRIPTION DOMAINE TECHNIQUE La présente invention a trait à un procédé de préparation de nanoparticules non agglomérées d'un oxyde lamellaire lithié, lesquelles nanoparticules peuvent être, avantageusement utilisées comme matériau actif d'une électrode positive de batteries à haute énergie, et plus spécifiquement de batteries lithium-ion à haute énergie. Les batteries lithium-ion sont particulièrement intéressantes pour les domaines où l'autonomie est un critère primordial, tels que cela est le cas du domaine des appareils nomades (tels que les téléphones portables, les ordinateurs portables) ou du domaine des transports tels que les véhicules électriques, les véhicules hybrides, ou encore des domaines médicaux, spatiaux ou de la microélectronique. D'un point de vue fonctionnel, les batteries lithium-ion reposent sur le principe de l'intercalation-désintercalation du lithium au sein des matériaux constitutifs des électrodes des cellules électrochimiques de la batterie. Plus précisément, la réaction à l'origine de la production de courant (c'est-à-dire lorsque la batterie est en mode de décharge) met en jeu le transfert, par l'intermédiaire d'un électrolyte conducteur d'ions lithium, de cations lithium provenant d'une électrode négative qui viennent s'intercaler dans le réseau accepteur de l'électrode positive, tandis que des électrons issus de la réaction à l'électrode négative vont alimenter le circuit extérieur, auquel sont reliées les électrode positive et négative. Dans les batteries lithium-ion, l'élément le plus critique et le plus limitatif s'avère être l'électrode positive et, plus spécifiquement, le matériau actif de l'électrode positive. En effet, ce sont les propriétés du matériau actif de 3061903 2 l'électrode positive qui détermineront la densité d'énergie, la tension et la durée de vie de la batterie. Afin d'augmenter la densité d'énergie, de nouveaux matériaux actifs d'électrode positive ont fait l'objet de recherche et, notamment des 5 matériaux de la famille des oxydes lamellaires, tels que : -les oxydes mixtes Li(Ni,Co,Mn)02 (et plus spécifiquement Li(Niv3Mny3Cov3)02), ces oxydes étant connus également sous la dénomination NMC ; -les oxydes mixtes Li(Ni, Co, AI)02 (et plus spécifiquement 10 Li(Ni0,8Co0,15A10,0502)), ces oxydes étant connus également sous la dénomination NCA. Pour des raisons de mise en oeuvre de procédé, d'homogénéité du mélange lors de la synthèse et de densité de produit final, les matériaux de la famille des oxydes lamellaires sont réalisés par une synthèse en voie liquide et 15 plus spécifiquement par coprécipitation, laquelle technique permet d'obtenir des agrégats de particules secondaires sphériques présentant une densité importante. Plus précisément, la synthèse des matériaux de la famille des oxydes lamellaires implique deux étapes : 20 -une première étape de synthèse, en voie liquide, d'un précurseur carbonate ou hydroxyde contenant le ratio en métaux (hormis le lithium introduit subséquemment lors de la deuxième étape) souhaité pour l'oxyde final, à l'issue de laquelle il résulte des agrégats, généralement sphériques, de particules de plusieurs micromètres de diamètre ; 25 -une deuxième étape, au cours de laquelle le précurseur obtenu à la première étape est calciné en présence d'une source de lithium, laissant subsister la morphologie des agrégats obtenus à la première étape. Les oxydes lamellaires ainsi obtenus se présentent sous la forme d'agrégats consistant en des particules secondaires de plusieurs micromètres de 3061903 3 diamètre, lesdites particules secondaires résultant de l'agrégation de particules dites primaires, dont le diamètre est compris entre 10 et 400 nanomètres. Les oxydes lamellaires présentant ce type de morphologie sont utilisés avantageusement pour entrer dans la constitution d'électrodes positives 5 obtenues par enduction d'une encre comprenant lesdits oxydes sur un collecteur de courant. La forme et la taille des agrégats permet notamment d'améliorer l'arrangement des particules dans l'électrode et facilite également l'obtention d'une électrode positive présentant un grammage important. Toutefois, l'émergence de nouvelles technologies de fabrication 10 d'électrodes (en l'occurrence, autres que la fabrication par enduction) peut nécessiter l'utilisation des oxydes lamellaires sous une morphologie différente que celle d'agrégats de particules secondaires comme définis ci-dessus. Par exemple, en utilisant une technologie de fabrication impliquant une étape d'impression, telle que l'impression 3D, de l'électrode 15 positive, il pourrait s'avérer nécessaire de recourir à l'utilisation de particules nanométriques. En effet, en recourant à des agrégats de particules secondaires, il y a un risque non négligeable que la buse d'injection soit obstruée par lesdits agrégats et, qui plus est, la qualité d'impression sera moindre qu'avec des particules de tailles inférieures. 20 De même, dans les batteries dites « tout solide» (c'est-à-dire comprenant un électrolyte dépourvu de solvant aqueux ou organique), la viscosité de l'électrolyte (qui peut être un matériau inorganique, un matériau hybride organique-inorganique) est généralement trop élevée pour pouvoir pénétrer au coeur des agrégats de particules secondaires mentionnés ci-dessus, 25 induisant un problème d'imprégnation avec l'électrolyte, ce qui peut engendrer une diminution des performances électrochimiques à régime élevé de charge/décharge. Aussi, afin de maximiser le contact entre l'électrolyte et les particules, l'utilisation de particules nanométriques pourrait permettre 3061903 4 d'augmenter au maximum la surface de l'interface entre l'électrolyte et les particules. Face à ces problématiques, certains auteurs ont mis en place des procédés de fabrication de nanoparticules d'oxyde lamellaire. 5 Ainsi, dans Materials Chemistry and Physics 134 (2012) 254-259, il est décrit la synthèse de nanoparticules de LiNiv3Mnv3Cov302 par pyrolyse par pulvérisation à la flamme (technologie connue sous l'appellation « Flame Spray Pyrolisis ») . Pour ce faire, il est préparé une solution alcoolique comprenant des composés organométallique de lithium, de nickel, de manganèse et de cobalt puis 10 la solution ainsi obtenue est transformée en aérosol, lequel est passé à travers une flamme en vue d'être pyrolisé. Les poudres résultantes sont ensuite soumises à un traitement thermique de 700°C ou 800°C. Les résultats montrent des particules présentant une taille allant de 51 à 101 nm. 15 Toutefois, l'utilisation de la technique de pyrolyse par pulvérisation à la flamme reste contraignante en termes de sécurité et les rendements obtenus sont relativement faibles par rapport à d'autres techniques en voie liquide, telles que la technique de coprécipitation évoquée ci-dessus. Dans Journal of Power Sources, 163 (2007) 1053-1058, il est 20 décrit un procédé de préparation de nanoparticules d'un oxyde lamellaire de formule LiNiv3Mny3Cov302 impliquant la mise en oeuvre de deux étapes : -une étape de broyage, dans un broyeur planétaire, d'acétate de nickel, d'acétate de lithium, d'acétate de cobalt, d'acétate de manganèse et d'acide oxalique ; 25 -une étape de calcination du mélange résultant à différentes températures à 700°C, 800°C, 900°C et 950°C. Avec ce procédé, il est observé, sur les clichés obtenus par microscopie à balayage électronique, que les particules nanométriques sont 3061903 5 fortement agglomérées entre elles et donnent naissance à des particules secondaires de tailles micrométriques. Enfin, dans Journal of Power Sources, 189, 2009, 248-255, il est fait état d'un procédé de préparation de particules nanométriques et 5 submicroniques de différents oxydes lamellaires (LiNi0,50Mn0,5002, LiNi0,33Mn0,33C00,3302 et LiNi0,40Mn0,40C00,2002) réalisées par auto-combustion des nitrates métalliques (nitrate de lithium, nitrate de manganèse et, si besoin est, nitrate de cobalt) en présence de saccharose suivie d'une calcination à température élevée. Si les résultats obtenus sont satisfaisants, l'inconvénient 10 majeur de cette technique réside dans l'utilisation des réactifs nitrates, qui sont très coûteux et donc difficilement utilisables à grande échelle dans le milieu industriel. De plus, la calcination des réactifs nitrates entraîne la formation de gaz toxiques et polluants, tels que des NON. Au regard de ce qui existe, les auteurs de la présente invention 15 se sont donc fixé pour objectif de mettre au point un procédé de préparation de nanoparticules d'un oxyde lamellaire lithié spécifique, qui permette d'éviter un phénomène d'agglomération desdites nanoparticules et, ainsi, la formation de particules secondaires micrométriques. EXPOSÉ DE L'INVENTION 20 Les auteurs de la présente invention ont découvert qu'en mettant en oeuvre la technique de coprécipitation dans des conditions opératoires spécifiques, il est possible d'obtenir des nanoparticules d'oxyde lamellaire lithié non agglomérées. Ainsi, l'invention a trait à un procédé de préparation de 25 nanoparticules non agglomérées d'un oxyde lamellaire lithié comprenant un ou plusieurs éléments métalliques disposés sous forme de feuillets de cations métalliques (à savoir, des cations de Ni, Mn, Co, M au regard de la formule (I) ci-dessous) et du lithium disposé dans des interfeuillets de cations lithium et 3061903 6 éventuellement, en partie, dans les feuillets de cations métalliques, lesdits interfeuillets assurant la séparation entre lesdits feuillets, ledit oxyde répondant à la formule (I) suivante : Li(a+b)NicMndCoeMfOg 5 (I) dans laquelle : *a représente la proportion de lithium compris dans les interfeuillets et étant supérieur à 0 et inférieur ou égal à 1; *b représente la proportion de lithium compris dans les feuillets 10 de cations métalliques et étant supérieur ou égal à 0 et inférieur ou égal à (1/3) ; , d, e et f sont compris entre 0 et 1, avec la condition que b+c+d+e+f=1, de sorte à ce que l'électroneutralité de l'oxyde de formule (I) soit respectée ; *g est compris entre 1,9 et 2,1, par exemple, est égal à 2; 15 *lorsque f est différent 0, M est au moins un élément choisi parmi Al, Fe, Ti, Cr, V, Cu, Mg, Zn, Na, K, Ca, Sc et les combinaisons de ceux-ci ; ledit procédé comprenant les étapes suivantes : a) une étape de synthèse d'un carbonate mixte ou d'un hydroxyde mixte comprenant les autres éléments que Li par mise en contact, 20 sous agitation, des autres éléments que Li sous forme de cations avec des anions carbonates, lorsqu'il s'agit de synthétiser le carbonate mixte, ou avec des anions hydroxydes, lorsqu'il s'agit de synthétiser l'hydroxyde mixte ; b) une étape de réaction du carbonate mixte ou de l'hydroxyde mixte obtenu à l'étape a) avec un carbonate de lithium ou hydroxyde 25 de lithium, moyennant quoi il se forme l'oxyde lamellaire lithié de formule (I) susmentionnée, caractérisé en ce que l'étape a) est réalisée à un pH prédéterminé, lequel pH va de 8 à 9,5 lorsque l'étape de synthèse concerne un carbonate mixte ou va de 11 à 12,5 lorsque l'étape de synthèse concerne un 3061903 7 hydroxyde mixte et en ce que l'étape a) est réalisée à une vitesse d'agitation fixée de sorte à obtenir une puissance dissipée par unité de volume au moins supérieure ou égale à 1000 W/m3. La puissance dissipée par unité de volume peut être déterminée 5 par l'homme du métier en s'appuyant sur des références de la littérature telles que Cognart et al. (Agitation, Mélange-Aspects mécaniques-Techniques de l'Ingénieur, Réf. J3804) ou Roustan et al. (Agitation, Mélange-Concepts Théoriques de base-Techniques de l'Ingénieur-Réf. J38000). Plus spécifiquement, la puissance dissipée par unité de volume 10 peut être déterminée par les opérations suivantes : -une première opération consistant à déterminer le nombre de Reynolds Re à partir de l'équation suivante : Nxpxd2 dans laquelle Re représente le nombre de reynolds, N est la fréquence de 15 rotation de l'agitateur (en s-1), p la masse volumique de la solution agitée (en kg/m3), d le diamètre du mobile d'agitation (en m) et n la viscosité dynamique de la solution agitée (en Pa.$) ; -une deuxième opération consistant à déterminer le nombre de puissance Np à partir de la connaissance du nombre de Reynolds en fonction du 20 régime d'écoulement et du type de pâle d'agitation, cette détermination du nombre de puissance étant accessible grâce à des abaques (que l'on peut trouver dans la référence « Agitation, Mélange-Caractéristiques des mobiles d'agitation-Techniques de l'ingénieur-Réf.J3802) ; -une troisième opération consistant à déterminer la puissance 25 dissipée par unité de volume à partir de l'équation suivante : P Np x p x N3 x c/5 Re = ri Pd = = V V dans laquelle Pd représente la puissance dissipée par unité de volume (en W/m3), P la puissance nécessaire à l'entrainement de l'hélice (en W), V le volume du 3061903 8 réacteur (en rn3), Np le nombre de puissance, p la masse volumique de la solution agitée (en kg/m3), N la fréquence de rotation de l'agitateur (en s-'), d le diamètre du mobile d'agitation (en m). Avant d'entrer plus en avant dans la description de cette 5 invention, nous précisons les définitions suivantes. Par nanoparticules, on entend, classiquement, des particules qui présentent, une, deux ou trois dimensions externes à l'échelle nanométrique, c'est-à-dire, dans le cadre de l'invention, une, deux ou trois dimensions externes inférieures ou égales à 400 nm, et plus spécifiquement allant de 10 à 400 nm. En 10 particulier, les nanoparticules peuvent être des particules, qui présentent un diamètre moyen en nombre inférieur ou égal à 400 nm, plus spécifiquement allant de 10à 400 nm, par exemple égal à 200 nm. Le diamètre moyen en nombre peut être déterminé par diffraction dynamique de lumière ou par spectroscopie acoustique, les valeurs 15 obtenues pouvant être confirmées par ce qui est observé en microscopie électronique à balayage. Par nanoparticules non agglomérées, on entend des particules libres, qui ne sont pas agglomérées ensemble pour former des agrégats de particules, générant ainsi des particules secondaires résultant de l'association 20 desdites nanoparticules. Selon l'invention, le choix d'une gamme de pH donné selon qu'il est préparé initialement un carbonate mixte et un hydroxyde mixte et le choix d'une vitesse d'agitation donnée relève d'un choix motivé pour aboutir à des nanoparticules non agglomérées d'un oxyde lamellaire lithié de formule (I) 25 susmentionnée. Les auteurs ont notamment pu démontrer qu'en dehors de ces valeurs, il se produit un phénomène d'agglomération des particules nanométriques. Selon un mode particulier de réalisation de l'invention, f peut être égal à 0, auquel cas l'oxyde lamellaire lithié répond à la formule (II) suivante : 3061903 9 Li(a+b)N icM ndC0e0g (Il) avec a, b, c, d, e et g étant tels que définis ci-dessus. Quant aux indices, b, c, d et e, ils répondront dans ce cas de 5 figure à la relation b+c+d+e=1, de sorte à ce que le composé de formule (II) soit conforme au principe d'électroneutralité. De manière plus spécifique, b et c sont supérieurs à 1, ce qui signifie en d'autres termes que Ni et Mn sont systématiquement présents dans l'oxyde lamellaire lithié. 10 Un oxyde spécifique conforme à la définition des oxydes de formule (II) susmentionnée est l'oxyde de formule (III) suivante avec b=0: LiNiv3Mny3C01/302 (III) Selon un autre mode particulier de réalisation de l'invention, f 15 peut être égal à 0 et e peut être égal à 0, auquel cas l'oxyde lamellaire lithié répond à la formule (IV) suivante : Li(a+b)N icM ndOg (IV) avec a, b, c, d et g étant tels que définis ci-dessus et plus spécifiquement 20 b+c+d=1. De manière spécifique, (a+b) peut être supérieur à 1, auquel cas l'oxyde lamellaire appartient à la catégorie des oxydes lamellaires surlithiés. Un oxyde spécifique conforme à la définition des oxydes de formule (IV) susmentionnée est l'oxyde de formule (V) suivante (avec a= 1 et 25 b=0,2) : Li1,2Ni0,2Mn0,602 (V) Comme mentionné ci-dessus, le procédé de l'invention comprend, dans un premier temps, une étape de synthèse d'un carbonate mixte 3061903 10 ou d'un hydroxyde mixte comprenant les autres éléments que Li par mise en contact, sous agitation, des autres éléments que Li sous forme de cations avec des anions carbonates, lorsqu'il s'agit de synthétiser le carbonate mixte, ou avec des anions hydroxydes, lorsqu'il s'agit de synthétiser l'hydroxyde mixte et, ce 5 dans des conditions de pH et de vitesse d'agitation spécifiques définies ci-dessus. Par carbonate mixte comprenant les autres éléments que Li, on précise qu'il s'agit d'un composé comprenant un anion C032- et des cations des autres éléments que Li (à savoir, les éléments présents dans l'oxyde hormis Li, qui est introduit subséquemment lors de l'étape b). 10 Par hydroxyde mixte comprenant les autres éléments que Li, on précise qu'il s'agit d'un composé comprenant un anion OH- et des cations des autres éléments que Li (à savoir, les éléments présents dans l'oxyde hormis Li, qui est introduit subséquemment lors de l'étape b). Lorsqu'il est choisi de passer par la synthèse d'un carbonate 15 mixte (dite également voie carbonate), l'étape a) consiste ainsi à mettre en contact, sous agitation, les autres éléments que Li sous forme de cations avec des anions carbonates. Plus spécifiquement, les autres éléments que Li sous forme de cations peuvent être apportés via une solution comprenant des sulfates des 20 autres éléments que Li (par exemple, du sulfate de nickel, du sulfate de manganèse, du sulfate de cobalt, du sulfate de M), tandis que les anions carbonates peuvent être apportés via une solution comprenant un carbonate de métal alcalin (tel que du carbonate de sodium Na2CO3). Pour atteindre les conditions de pH susmentionnées (à savoir, un pH allant de 8 à 9,5), il peut être 25 envisageable de régler la quantité de carbonate de métal alcalin ajoutée, de sorte à ce qu'une partie de celui-ci contribue à la régulation du pH dans la gamme revendiquée. Lorsqu'il est choisi de passer par la synthèse d'un hydroxyde mixte (dite également voie hydroxyde), l'étape a) consiste à mettre en contact, 3061903 11 sous agitation, les autres éléments que Li sous forme de cations avec des anions hydroxydes. Plus spécifiquement, les autres éléments que Li sous forme de cations peuvent être apportés via une solution comprenant des sulfates des 5 autres éléments que Li (par exemple, du sulfate de nickel, du sulfate de manganèse, du sulfate de cobalt, du sulfate de M), tandis que les anions hydroxydes peuvent être apportés via une solution comprenant un hydroxyde de métal alcalin (tel que de la soude NaOH). Pour atteindre les conditions de pH susmentionnées (à savoir, un pH allant de 11 à 12,5), il peut être envisageable de 10 régler la quantité d'hydroxyde de métal alcalin ajoutée, de sorte à ce qu'une partie de celui-ci contribue à la régulation du pH dans la gamme revendiquée. Sans être lié par la théorie, l'étape de synthèse d'un carbonate mixte ou d'un hydroxyde mixte consiste en un mécanisme de coprécipitation des cations des autres éléments que Li avec les anions carbonates ou hydroxydes, 15 moyennant quoi il résulte le carbonate mixte ou l'hydroxyde mixte. Plus spécifiquement, l'étape de synthèse d'un carbonate mixte ou d'un hydroxyde mixte peut consister à coprécipiter sous agitation, en milieu basique, une solution de sulfates d'autres éléments que Li et une solution comprenant un carbonate de sel alcalin (par exemple, du carbonate de sodium) 20 ou un hydroxyde de sel alcalin (par exemple, de l'hydroxyde de sodium). Encore plus spécifiquement, l'étape de synthèse d'un carbonate mixte ou d'un hydroxyde mixte peut comprendre les opérations suivantes : -une opération d'injection, dans un réacteur (par exemple, un réacteur du type CSTR) comprenant de l'eau, d'une solution de sulfates 25 d'éléments autres que Li et d'une solution d'un carbonate (par exemple, un carbonate de métal alcalin) ou d'un hydroxyde (par exemple, un hydroxyde de métal alcalin) avec une vitesse d'agitation prédéterminée et à un pH prédéterminé tels que définis ci-dessus ; 3061903 12 -une opération de maintien de l'agitation du précipité formé pendant une durée appropriée pour la formation complète du carbonate mixte ou de l'hydroxyde mixte, toujours en maintenant la vitesse d'agitation prédéterminée et le pH prédéterminé susmentionnés ; 5 -une opération d'isolement du précipité suivie d'une opération de séchage, moyennant quoi il subsiste une poudre de carbonate mixte ou d'hydroxyde mixte. Les conditions opératoires influentes sont le pH et vitesse d'agitation susmentionnés (ces conditions étant mentionnées ci-dessus par les 10 expressions « pH prédéterminée et (( vitesse d'agitation prédéterminée »). Plus spécifiquement, l'étape a) est réalisée à une vitesse d'agitation fixée de sorte à obtenir une puissance dissipée par unité de volume au moins supérieure ou égale à 1000 W/m3 et, de préférence, allant de 1000 à 15000 W/m3 et, de préférence encore, allant de 2000 à 6000 W/m3. 15 En outre, l'étape de synthèse d'un carbonate mixte ou d'un hydroxyde mixte peut être fixée à une température allant de 30 à 70°C, par exemple, une température de 50°C. Enfin, la concentration de la solution comprenant les cations des autres éléments que Li peut aller de 0,8 à 3 M, par exemple, une concentration 20 de 2 M. Une fois le carbonate mixte ou l'hydroxyde mixte réalisé, celui-ci est mis à réagir avec un carbonate de lithium (lorsque l'étape a) concerne la synthèse d'un carbonate mixte) ou avec un hydroxyde de lithium (lorsque l'étape a) concerne la synthèse d'un hydroxyde mixte) dans des conditions suffisantes 25 pour l'obtention d'un oxyde lamellaire lithié de formule (I) susmentionnée. En particulier, ces conditions sont classiquement une température associée à une durée appropriée nécessaires à l'obtention de l'oxyde lamellaire lithié. Ces conditions peuvent être déterminées par l'homme du métier par le biais d'essais 3061903 13 préalables, l'obtention du produit voulu (ici, l'oxyde lamellaire surlithié) pouvant être détectée par diffraction aux rayons X. De cette étape résultent des nanoparticules non agglomérées d'un oxyde lamellaire lithié. 5 Comme évoqué ci-dessus, les nanoparticules non agglomérées obtenues par le procédé de l'invention peuvent être utilisées, comme matériau actif, d'une électrode positive pour batterie lithium-ion et, en particulier, une batterie lithium-ion à haute énergie. Le fait que ce matériau se présente sous forme de 10 nanoparticules peut permettre que l'électrode positive comprenant un tel matériau peut être réalisée par des techniques d'impression, sans engendrer, par exemple, un encrassage et une obturation des buses d'impression, tel que cela peut être le cas avec des particules de tailles plus importantes. Les batteries au lithium, telles que les batteries lithium-ion, 15 comprennent, classiquement, une cellule électrochimique comprenant un électrolyte disposé entre une électrode positive et une électrode négative, ladite électrode positive comprenant un matériau conforme à l'invention. Par électrode positive, on entend, classiquement, dans ce qui précède et ce qui suit, l'électrode qui fait office de cathode, quand le générateur 20 débite du courant (c'est-à-dire lorsqu'il est en processus de décharge) et qui fait office d'anode lorsque le générateur est en processus de charge. Par électrode négative, on entend, classiquement, dans ce qui précède et ce qui suit, l'électrode qui fait office d'anode, quand le générateur débite du courant (c'est-à-dire lorsqu'il est en processus de décharge) et qui fait 25 office de cathode, lorsque le générateur est en processus de charge. L'électrode négative peut être, par exemple, du lithium sous forme métallique, ou bien peut être un matériau apte à insérer et désinsérer du lithium, tel qu'un matériau carboné comme du graphite, un matériau oxyde tel 3061903 14 que Li4Ti6012 ou un composé apte à former alliage avec du lithium, tel que du silicium ou de l'étain. L'électrode positive, quant à elle, peut comprendre, outre le matériau conforme à l'invention, un liant et un additif conducteur électronique, 5 tel que du carbone. L'électrolyte, quant à lui, peut comprendre, en général, un sel de lithium, par exemple, choisi parmi LiCI04, LiAsF6, LiPF6, LiBF4, LiRfS03, LiCH3S03, LiN(RfS02)2, Rf étant choisi F ou un groupe perfluoroalkyle comportant de 1 à 8 atomes de carbone, du trifluorométhanesulfonylimide de lithium (connu sous 10 l'abréviation LiTfSI), du bis(oxalato)borate de lithium (connu sous l'abréviation LiBOB), du bis(perfluoréthylsulfonyl)imide de lithium (également connu sous l'abréviation LiBETI), du fluoroalkylphosphate de lithium (connu sous l'abréviation LiFAP). Le sel de lithium est, de préférence, dissous dans un solvant 15 polaire aprotique. En outre, l'électrolyte peut être amené à imbiber un élément séparateur disposé entre les deux électrodes de l'accumulateur. Dans le cas d'une batterie au lithium comprenant un électrolyte polymère, le sel de lithium n'est pas dissous dans un solvant organique, mais dans 20 un composite polymère solide, tel que le polyoxyde d'éthylène (connu sous l'abréviation POE), le polyacrylonitrile (connu sous l'abréviation PAN), le polyméthacrylate de méthyle (connu sou l'abréviation PMMA), le polyfluorure de vinylidène (connu sous l'abréviation PVDF), le polychlorure de vinylidène (connu sous l'abréviation PVC) ou un de leurs dérivés. 25 D'autres caractéristiques apparaîtront mieux à la lecture du complément de description qui suit, lequel se rapporte à des exemples de fabrication de matériaux conformes à l'invention. 3061903 15 Bien entendu, les exemples qui suivent ne sont donnés qu'a titre d'illustration de l'objet de l'invention et ne constituent, en aucun cas, une limitation de cet objet. 5 BREVE DESCRIPTION DES FIGURES La figure 1 est un graphique représentant l'évolution de la capacité spécifique C (en mAh/g) d'un matériau préparé conformément à l'invention en fonction du nombre de cycles N (Exemple 1). La figure 2 est un graphique représentant l'évolution de la 10 capacité spécifique C (en mAh/g) en fonction du nombre de cycles N d'un matériau préparé conformément à l'invention (Exemple 2). EXPOSÉ DÉTAILLÉ DE MODES DE RÉALISATION PARTICULIERS EXEMPLE COMPARATIF 1 15 Cet exemple illustre la synthèse d'un oxyde lamellaire surlithié de formule Li1,2Nio,2Mno,602 par coprécipitation en voie carbonate, ladite synthèse comprenant la préparation d'un carbonate mixte de nickel et de manganèse puis la réaction de ce carbonate mixte avec un carbonate de lithium, les conditions de synthèse étant non conformes à celles du procédé de l'invention. 20 Pour ce faire, dans un premier temps, une solution de sulfate de manganèse et de nickel est préparée par dissolution, dans 250 mL d'eau, de sulfate de nickel NiSO4*6H20 (33,2 g) et de sulfate de manganèse MnSO4*H20 (64,0 g). En parallèle, une autre solution est préparée par dissolution de 25 carbonate de sodium Na2CO3 (63,6 g) dans de l'eau (281,2 g) puis ajout d'ammoniaque (solution à 28%) (15 g). Dans un réacteur de type CSTR, on introduit 500 mL d'eau et on la chauffe à 50°C. Puis, la solution de sulfate de nickel et de sulfate de manganèse est injectée en continu dans le réacteur. Le pH du réacteur est régulé à 7,5 en 3061903 16 ajoutant l'autre solution. Pendant toute la durée de synthèse (soit 8 heures), la vitesse d'agitation dans le réacteur est maintenue à 100 tours/minute, soit 2,0 W/m3. A l'issue de la durée de synthèse, le carbonate mixte ainsi 5 obtenu et qui a précipité dans le réacteur est soumis à une centrifugation et est mis à sécher sous vide durant une nuit. Ensuite, il est prélevé 5 g dudit carbonate mixte pour le mettre en contact avec du carbonate de lithium Li2CO3 (2,47 g). L'ensemble est soumis à une calcination (900°C pendant 24 heures), à l'issue de laquelle est obtenue une 10 poudre du matériau de formule Li1,2Nio,2Mno,602 confirmée par diffraction des rayons X. La poudre est aussi analysée par microscopie à balayage. Dans les conditions opératoires notamment en termes de pH et de vitesse d'agitation, il ressort que la poudre est constituée de particules secondaires denses et 15 sphériques d'environ 5 iim, lesquelles particules secondaires sont constituées par l'agglomération de particules primaires d'un diamètre moyen compris entre 100 et 200 nm fortement agglomérées entre elles. EXEMPLE 1 20 Cet exemple illustre la synthèse d'un oxyde lamellaire surlithié de formule Li1,2Nio,2Mno,602 (avec a=1 et b=0,2) par coprécipitation en voie carbonate conformément au procédé de l'invention, ladite synthèse comprenant la préparation d'un carbonate mixte de nickel et de manganèse puis la réaction de ce carbonate mixte avec un carbonate de lithium. 25 Les conditions opératoires sont similaires à celles de l'exemple comparatif 1, si ce n'est le pH, qui est fixé à 8,5 et la vitesse d'agitation, qui est fixée à 500 tours/minute, soit environ 1300 W/m3. Il est obtenu une poudre du matériau de formule Li1,2Nio,2Mno,602 confirmée par diffraction des rayons X. 3061903 17 La poudre est aussi analysée par microscopie à balayage. Dans les conditions opératoires notamment en termes de pH et de vitesse d'agitation, il ressort que la poudre est constituée de particules non agglomérées présentant un diamètre moyen en nombre de 200 à 400 nm. 5 Les performances électrochimiques du matériau obtenu ont également été testées. Pour ce faire, il est a été élaboré, à partir de la poudre obtenue, une pile-bouton comprenant les éléments suivants : -une électrode positive circulaire de diamètre 14 mm constituée 10 d'un collecteur de courant en aluminium dont la face supérieure est recouverte d'un mélange composé de poudre Li1,2Nio,2Mno,602 (80 % massique), de 10% massique de polyfluorure de vinylidène (PVDF) et de 10% massique d'additif conducteur carboné; -une électrode négative de diamètre 14 mm constituée d'une 15 feuille en lithium métallique ; -entre ladite électrode positive et ladite électrode négative, un séparateur imbibé d'un électrolyte LP 100 (1 mol/L de LiPF6 dans un mélange EC/PC/DMC selon un rapport volumique 1/1/3), EC correspondant à du carbonate d'éthylène, PC à du carbonate de propylène et DMC à du carbonate de diméthyle. 20 La pile ainsi préparée subit une séquence de cyclage (11 cycles) selon un régime C/10 et C/2 et il est déterminé l'évolution de capacité (en mAh/g) en fonction du nombre de cycles N, les résultats étant reportés sur la figure 1. Plus de 230 mAh/h sont obtenues à C/10 et 200 mAh/g sont 25 obtenues à C/2. EXEMPLE COMPARATIF 2 Cet exemple illustre la synthèse d'un oxyde lamellaire surlithié de formule LiNiv3Mny3Cov302 par coprécipitation en voie hydroxyde, ladite 3061903 18 synthèse comprenant la préparation d'un hydroxyde mixte de nickel, de cobalt et de manganèse puis la réaction de cet hydroxyde mixte avec un hydroxyde de lithium, les conditions de synthèse étant non conformes à celles du procédé de l'invention. 5 Pour ce faire, dans un premier temps, une première solution est préparée, par dissolution dans 400 mL d'eau, de sulfate de nickel NiSO4*6H20 (70,8 g), de sulfate de manganèse MnSO4*H20 (45,5 g) et de sulfate de cobalt C0SO4*7H20 (75,7 g). En parallèle, une autre solution est préparée par dissolution 10 d'hydroxyde de sodium (64,0 g) dans de l'eau (299,9 g) puis ajout d'ammoniaque (solution à 28%) (80,1 g). Dans un réacteur de type CSTR, on introduit 1000 mL d'eau et on la chauffe à 50°C. Puis, la première solution est injectée en continu dans le réacteur. Le pH du réacteur est régulé à 10,5 en ajoutant l'autre solution. 15 Pendant toute la durée de synthèse (soit 8 heures), la vitesse d'agitation dans le réacteur est maintenue à 700 tours/minute, soit environ 3500 W/m3. A l'issue de la durée de synthèse, l'hydroxyde mixte ainsi obtenu et qui a précipité dans le réacteur est soumis à une centrifugation et est mis à sécher sous vide durant une nuit. 20 Ensuite, il est prélevé 5g dudit hydroxyde mixte pour le mettre en contact avec de l'hydroxyde de lithium (2,37 g). L'ensemble est soumis à une calcination (850°C pendant 24 heures), à l'issue de laquelle est obtenue une poudre du matériau de formule LiNiv3Mnv3Cov302 confirmée par diffraction des rayons X. 25 La poudre est aussi analysée par microscopie à balayage. Dans les conditions opératoires notamment en termes de pH et de vitesse d'agitation, il ressort que la poudre est constituée de particules secondaires denses et larges, lesquelles particules secondaires sont constituées par l'agglomération de particules primaires d'une centaine de nanomètres. 3061903 19 EXEMPLE 2 Cet exemple illustre la synthèse d'un oxyde lamellaire lithié de formule LiNiv3Mny3Cov302 (avec a=1 et b=0) par coprécipitation en voie 5 hydroxyde conformément au procédé de l'invention, ladite synthèse comprenant la préparation d'un hydroxyde mixte de nickel, de cobalt et de manganèse puis la réaction de cet hydroxyde mixte avec un hydroxyde de lithium. Les conditions opératoires sont similaires à celles de l'exemple comparatif 2, si ce n'est le pH, qui est fixé à 11,5, la vitesse d'agitation, qui est 10 fixée à 800 tours/minute (soit environ 5000 W/m3) et la quantité d'ammoniaque utilisée (solution à 28%) utilisée est de 40 g. Il est obtenu une poudre du matériau de formule LiNiv3Mny3Cov302 confirmée par diffraction des rayons X. La poudre est aussi analysée par microscopie à balayage. Dans 15 les conditions opératoires notamment en termes de pH et de vitesse d'agitation, il ressort que la poudre est constituée de particules non agglomérées présentant un diamètre moyen en nombre de 200 nm. Ce résultat est confirmé par une analyse granulométrique effectuée par spectroscopie acoustique. Les performances électrochimiques du matériau obtenu ont 20 également été testées. Pour ce faire, il est a été élaboré, à partir de la poudre obtenue, une pile-bouton comprenant les éléments suivants : -une électrode positive circulaire de diamètre 14 mm constituée d'un collecteur de courant en aluminium dont la face supérieure est recouverte 25 d'un mélange composé de poudre LiNiv3Mnv3C01/302 (80% massique), de 10% massique de PVDF et de 10% massique d'additif conducteur carboné; -une électrode négative de diamètre 14 mm constituée d'une feuille en lithium métallique ; 3061903 20 -entre ladite électrode positive et ladite électrode négative, un séparateur imbibé d'un électrolyte LP 100 (1 mol/L de LiPF6 dans un mélange EC/PC/DMC selon un rapport volumique 1/1/3), EC correspondant à du carbonate d'éthylène, PC à du carbonate de propylène et DMC à du carbonate de diméthyle. 5 La pile ainsi préparée subit une séquence de cyclage (40 cycles) selon le régime suivant : 1 cycle à C/10 puis cyclage à 1C et il est déterminé l'évolution de capacité (en mAh/g) en fonction du nombre de cycles, les résultats étant reportés sur la figure 2. Aussi, le matériau obtenu selon cet exemple constitue un 10 excellent candidat pour des applications nécessitant des matériaux d'électrode positive à haute énergie présentant une taille nanométrique. REVENDICATIONS1. Procédé de préparation de nanoparticules non agglomérées d'un oxyde lamellaire lithié comprenant un ou plusieurs éléments métalliques disposés sous forme de feuillets de cations métalliques et du lithium disposé dans des interfeuillets de cations lithium et éventuellement, en partie, dans les feuillets de cations métalliques, lesdits interfeuillets assurant la séparation entre lesdits feuillets, ledit oxyde répondant à la formule (I) suivante : Li(a+b)NicMndCoeMfOg (I) dans laquelle : *a représente la proportion de lithium compris dans les interfeuillets et étant supérieur à 0 et inférieur ou égal à 1; *b représente la proportion de lithium compris dans les feuillets de cations métalliques et étant supérieur ou égal à 0 et inférieur ou égal à (1/3) ; *c, d, e et f sont compris entre 0 et 1, avec la condition que b+c+d+e+f=1, de sorte à ce que l'électroneutralité de l'oxyde de formule (I) soit respectée ; *g est compris entre 1,9 et 2,1; *lorsque f est différent 0, M est au moins un élément choisi parmi Al, Fe, Ti, Cr, V, Cu, Mg, Zn, Na, K, Ca, Sc et les combinaisons de ceux-ci ; ledit procédé comprenant les étapes suivantes : a) une étape de synthèse d'un carbonate mixte ou d'un hydroxyde mixte comprenant les autres éléments que Li par mise en contact, sous agitation, des autres éléments que Li sous forme de cations avec des anions carbonates, lorsqu'il s'agit de synthétiser le carbonate mixte, ou avec des anions hydroxydes, lorsqu'il s'agit de synthétiser l'hydroxyde mixte ; b) une étape de réaction du carbonate mixte ou de l'hydroxyde mixte obtenu à l'étape a) avec un carbonate de lithium ou hydroxyde de lithium, 3061903 22 moyennant quoi il se forme l'oxyde lamellaire lithié de formule (I) susmentionnée, caractérisé en ce que l'étape a) est réalisée à un pH prédéterminé, lequel pH va de 8 à 9,5 lorsque l'étape de synthèse concerne un 5 carbonate mixte ou va de 11 à 12,5 lorsque l'étape de synthèse concerne un hydroxyde mixte et en ce que l'étape a) est réalisée à une vitesse d'agitation fixée de sorte à obtenir une puissance dissipée par unité de volume au moins supérieure ou égale à 1000 W/m3. 10 2. Procédé selon la revendication 1, dans lequel f est égal à 0, auquel cas l'oxyde lamellaire lithié répond à la formule (II) suivante : Li(a+b)N icM ndCoe0g (Il) avec a, b, c, d, e et g étant tels que définis à la revendication 1. 15 3. Procédé selon la revendication 1, dans lequel e est égal à 0 et f est égal à 0, auquel cas l'oxyde lamellaire lithié répond à la formule (IV) suivante : Li(a+b)N icl\A ndOg 20 (IV) avec a, b, c, d et g étant tels que définis à la revendication 1. 4. Procédé selon l'une quelconque des revendications précédentes, dans lequel (a+b) est supérieur à 1, auquel cas l'oxyde lamellaire 25 appartient à la catégorie des oxydes lamellaires surlithiés. 5. Procédé selon l'une quelconque des revendications précédentes, dans lequel, lorsque l'étape a) concerne la synthèse d'un carbonate mixte, les autres éléments que Li sous forme de cations sont apportés via une 3061903 23 solution comprenant des sulfates des autres éléments que Li, tandis que les anions carbonates sont apportés via une solution comprenant un carbonate de métal alcalin. 5 6. Procédé selon l'une quelconque des revendications 1 à 4, dans lequel, lorsque l'étape a) concerne la synthèse d'un hydroxyde mixte, les autres éléments que Li sous forme de cations sont apportés via une solution comprenant des sulfates des autres éléments que Li, tandis que les anions hydroxydes sont apportés via une solution comprenant un hydroxyde de métal 10 alcalin. 7. Procédé selon l'une quelconque des revendications précédentes, dans lequel l'étape de synthèse d'un carbonate mixte ou d'un hydroxyde mixte comprendre les opérations suivantes : 15 -une opération d'injection, dans un réacteur comprenant de l'eau, d'une solution de sulfates d'éléments autres que Li et d'une solution d'un carbonate ou d'un hydroxyde avec une vitesse d'agitation prédéterminée et à un pH prédéterminé tels que définis à la revendication 1; -une opération de maintien de l'agitation du précipité formé 20 pendant une durée appropriée pour la formation complète du carbonate mixte ou de l'hydroxyde mixte, toujours en maintenant la vitesse d'agitation prédéterminée et le pH prédéterminé tels que définis à la revendication 1; -une opération d'isolement du précipité suivie d'une opération de séchage, moyennant quoi il subsiste une poudre de carbonate mixte ou 25 d'hydroxyde mixte.